(57)【要約】      （修正有）【課題】均一な膜厚を有するフィルムを製造することができる（メタ）アクリル系樹脂フィルムの製造方法を提供する。【解決手段】２７０℃、せん断速度６１／秒における溶融粘度が２００〜２，０００Ｐａ・ｓである（メタ）アクリル系樹脂組成物をスタティックミキサー４により混合してＴダイ５から押出す工程を含む（メタ）アクリル系樹脂フィルムの製造方法であって、前記スタティックミキサーは、管の内部に配置され、エレメント数が５〜３０であり、且つ前記管を加温することを特徴とする（メタ）アクリル系樹脂フィルムの製造方法。【選択図】図１
2020179600.tif 000002
【特許請求の範囲】
【請求項１】
２７０℃、せん断速度６１／秒における溶融粘度が２００〜２，０００Ｐａ・ｓである（メタ）アクリル系樹脂組成物をスタティックミキサーにより混合してＴダイから押出す工程を含む（メタ）アクリル系樹脂フィルムの製造方法であって、
前記スタティックミキサーは、管の内部に配置され、エレメント数が５〜３０であり、且つ前記管を加温することを特徴とする（メタ）アクリル系樹脂フィルムの製造方法。
【請求項２】
前記Ｔダイ吐出口から５ｃｍ下の位置にて測定した前記（メタ）アクリル系樹脂組成物のメルトカーテンの温度について、前記メルトカーテン中央部の温度（Ｔ１）に対する、前記メルトカーテンの両端部から１００ｍｍ中央側の温度のうちＴ１との差の絶対値が大きい方の温度（Ｔ２）の比率［〔（Ｔ２）／（Ｔ１）〕×１００］が９５〜１０５％である、請求項１に記載の（メタ）アクリル系樹脂フィルムの製造方法。
【請求項３】
前記スタティックミキサーが内部に配置された管の出口から前記Ｔダイの入口までの距離が２．０ｍ以下である、請求項１又は２に記載の（メタ）アクリル系樹脂フィルムの製造方法。
【請求項４】
前記（メタ）アクリル系樹脂組成物が多層構造を有するアクリル系重合体（Ｂ）を含む、請求項１〜３のいずれかに記載の（メタ）アクリル系樹脂フィルムの製造方法。
【発明の詳細な説明】
【技術分野】
【０００１】
本発明は、（メタ）アクリル系樹脂フィルムの製造方法に関する。
【背景技術】
【０００２】
（メタ）アクリル系樹脂フィルムは、高い透明性や低複屈折率等の光学特性に優れると共に、溶融成形によるフィルム製膜も容易なことから、光学用途や加飾用途に使用されている。（メタ）アクリル系樹脂フィルムの一般的な成形方法の１つに、原料となる（メタ）アクリル系樹脂をホッパーから押出機に供給して加熱溶融した後、ダイから押出すことによりフィルムを成形する方法がある。
しかしながら、（メタ）アクリル系樹脂を押出成形により製膜する場合、フィルムの幅方向に厚みムラが発生するという問題があった。フィルムに厚みムラが発生すると、力学物性ムラや光学特性ムラが生じるだけでなく、フィルム表面にコーティング層を付与した場合に外観不良の原因となる場合がある。
【０００３】
これらの問題を解決し、厚みが均一な（メタ）アクリル系樹脂フィルムを成膜する方法として、特許文献１には、フィルム端部の温度を制御することにより厚みムラを抑制する方法が提案されている。また、特許文献２には、ダイ吐出前後の温度分布を測定しフィードバックすることでダイ吐出後の温度を均一化する方法が提案されている。更に特許文献３には、ダイ吐出後の樹脂を再加熱する方法が提案されている。
【先行技術文献】
【特許文献】
【０００４】
【特許文献１】特開２００６−１２３４６０号公報
【特許文献２】特開２０１７−３０２７９号公報
【特許文献３】特開２００９−７８３５９号公報
【発明の概要】
【発明が解決しようとする課題】
【０００５】
特許文献１〜３に記載の方法によれば、フィルムの幅方向における端部の膜厚制御が可能になるものの、依然としてフィルムの幅方向の中央部では膜厚変動が発生するという問題があった。また、吐出された樹脂を長時間加熱することにより、樹脂焼けによる付着物がＴダイリップに発生して厚みムラが生じるという問題や、加熱により発生した揮発成分が加熱装置に付着し、生産性が低下するという問題があった。
【０００６】
本発明は、前記従来の問題を鑑みてなされたものであって、均一な膜厚を有するフィルムを製造することができる（メタ）アクリル系樹脂フィルムの製造方法を提供することを課題とする。
【課題を解決するための手段】
【０００７】
本発明者らは、前記課題を解決すべく検討を重ねた結果、スタティックミキサーが内部に配置された管を加熱することにより、Ｔダイから吐出する（メタ）アクリル系樹脂組成物の温度分布を均一化することが可能になることを見出し、その知見に基づいて更に検討を進め、本発明を完成するに至った。
【０００８】
すなわち、本発明は下記［１］〜［４］を要旨とするものである。
［１］２７０℃、せん断速度６１／秒における溶融粘度が２００〜２，０００Ｐａ・ｓである（メタ）アクリル系樹脂組成物をスタティックミキサーにより混合してＴダイから押出す工程を含む（メタ）アクリル系樹脂フィルムの製造方法であって、
前記スタティックミキサーは、管の内部に配置され、エレメント数が５〜３０であり、且つ前記管を加温することを特徴とする（メタ）アクリル系樹脂フィルムの製造方法。
［２］前記Ｔダイ吐出口から５ｃｍ下の位置にて測定した前記（メタ）アクリル系樹脂組成物のメルトカーテンの温度について、前記メルトカーテン中央部の温度（Ｔ１）に対する、前記メルトカーテンの両端部から１００ｍｍ中央側の温度のうちＴ１との差の絶対値が大きい方の温度（Ｔ２）の比率［〔（Ｔ２）／（Ｔ１）〕×１００］が９５〜１０５％である、［１］に記載の（メタ）アクリル系樹脂フィルムの製造方法。
［３］前記スタティックミキサーが内部に配置された管の出口から前記Ｔダイの入口までの距離が２．０ｍ以下である、［１］又は［２］に記載の（メタ）アクリル系樹脂フィルムの製造方法。
［４］前記（メタ）アクリル系樹脂組成物が多層構造を有するアクリル系重合体（Ｂ）を含む、［１］〜［３］のいずれかに記載の（メタ）アクリル系樹脂フィルムの製造方法。
【発明の効果】
【０００９】
本発明によれば、均一な膜厚を有するフィルムを製造することができる（メタ）アクリル系樹脂フィルムの製造方法を提供することができる。
【図面の簡単な説明】
【００１０】
【図１】フィルムの製造方法における成形装置の一例を示す図である。
【発明を実施するための形態】
【００１１】
フィルムを溶融押出法によって成形する場合において、圧力損失を抑えながら溶融状態の樹脂に層流を起こして効率的に撹拌することを目的として、スタティックミキサーを用いることがある。スタティックミキサーは、通常、管及び該管の内部に配置されたスタティックミキサーとで構成されるスタティックミキサー部として用いられるが、このスタティックミキサー部では、一般的に内部の流体の熱が外部へ放出（放熱）される傾向にあり、放熱の程度は外部環境、内部の流体の熱伝導度等の影響を受ける。また、内部の流体が高粘度の流体（ペースト）である場合には、樹脂のせん断発熱などの影響を受ける場合がある。放熱やせん断発熱の程度が大きいと、内部の流体の温度ムラにつながり、温度ムラはフィルムの厚みムラにつながる可能性がある。そこで本発明は、スタティックミキサーを加温できる管の内部に配置し、且つ溶融粘度が特定の範囲にある（メタ）アクリル系樹脂組成物を用いることにより厚みムラを解消することを特徴とするものである。
【００１２】
［（メタ）アクリル系樹脂フィルムの製造方法］
本発明の（メタ）アクリル系樹脂フィルムの製造方法は、２７０℃、せん断速度６１／秒における溶融粘度が２００〜２，０００Ｐａ・ｓである（メタ）アクリル系樹脂組成物をスタティックミキサーにより混合してＴダイから押出す工程を含む（メタ）アクリル系樹脂フィルムの製造方法であって、前記スタティックミキサーは、管の内部に配置され、エレメント数が５〜３０であり、且つ前記管を加温することを特徴とする。
【００１３】
本発明の（メタ）アクリル系樹脂フィルムの製造方法によれば、エレメント数を特定範囲内としたスタティックミキサーを管の内部に配置し、更に、前記管を加温するため、スタティックミキサー部での外部への放熱の影響を受けることなく、（メタ）アクリル系樹脂組成物（原料樹脂組成物）の温度が十分に均一化された状態でＴダイへ送られる。その結果、Ｔダイでの原料樹脂組成物の温度ムラを抑えることができ、膜厚の制御が容易になり、特に温度の影響を受けやすかったり、温度ムラを解消することが比較的難しい原料樹脂組成物を用いた場合においても、均一な膜厚を有する（メタ）アクリル系樹脂フィルムを製造することが可能になる。
【００１４】
本発明の（メタ）アクリル系樹脂フィルムの製造方法は、例えば、図１に示す装置により実施することができる。
図１の装置において、まず原料樹脂である（メタ）アクリル系樹脂組成物を押出機１にて溶融する。次いで、溶融した（メタ）アクリル系樹脂組成物はギアポンプ２を経て、ポリマーフィルター３にてろ過される。その後、熱可塑性樹脂組成物は、管及び該管の内部に配置されたスタティックミキサーとで構成されるスタティックミキサー部４を経て、Ｔダイ５からフィルム状に吐出される。吐出された溶融樹脂は、ロール６とロール７とに挟圧されて所望の膜厚に成形される。成形された（メタ）アクリル系樹脂フィルムは、例えばロール状に巻き取られる。
【００１５】
＜押出機＞
（メタ）アクリル系樹脂組成物を溶融し、押出すための押出機としては、例えば単軸押出機、二軸押出機、及び多軸押出機等を用いることができる。（メタ）アクリル系樹脂組成物を混合する際に発生する揮発分を除去するため、押出機はベント機構を備えることが好ましい。
押出機のスクリューとしてはバリアフライトやミキシングセクション付きスクリュー等を用いることができる。スクリューのＬＳ／ＤＳ（ＬＳは押出機のシリンダー長さ、ＤＳはシリンダー内径を表す）としては、（メタ）アクリル系樹脂組成物の充分な可塑化や混合状態を得る観点から、好ましくは１０以上であり、より好ましくは２０以上であり、更に好ましくは２５以上であり、そして、好ましくは１００以下であり、より好ましくは５０以下であり、更に好ましくは４０以下である。ＬＳ／ＤＳが前記下限値以上であることにより（メタ）アクリル系樹脂組成物の十分な可塑化や混合状態が得られる。また、ＬＳ／ＤＳが前記上限値以下であることにより、剪断発熱による（メタ）アクリル系樹脂組成物の分解を抑制しつつ混合が可能になる。
【００１６】
押出機のシリンダー温度は、使用する（メタ）アクリル系樹脂組成物の組成やそのガラス転移温度にもよるが、好ましくは１５０℃以上であり、より好ましくは１８０℃以上であり、そして、好ましくは３１０℃以下であり、より好ましくは２８０℃以下である。シリンダー温度が前記下限値以上であることにより（メタ）アクリル系樹脂組成物を十分に溶融することができる。一方、シリンダー温度が前記上限値以下であることにより、（メタ）アクリル系樹脂組成物の熱劣化に伴う分解によって発生する低沸点の分解物、ヤケ、ゲル化等を抑制することができる。
【００１７】
＜ギアポンプ＞
本発明においては、後述するポリマーフィルターやスタティックミキサーでの圧力損失を補うため、押出機の後にギアポンプを設置してもよい。ギアポンプとしては特に制限はないが、インバータ制御のギアポンプが好ましい。インバータ制御のギアポンプを用いることにより、押出機から吐出される溶融樹脂流量の脈動を抑制することができる。
ギアポンプ入口の樹脂圧は１０ＭＰａ以下であることが好ましく、８ＭＰａ以下であることがより好ましい。ギアポンプ入口の樹脂圧が前記上限値以下であるとスタティックミキサーのエレメント数が増加した場合でも押出不良が発生しにくくなる。樹脂圧の下限値は、１ＭＰａであることが好ましく、３ＭＰａであることがより好ましい。ギアポンプ入口の樹脂圧が前記下限値以上であるとギアポンプの樹脂吐出量の変動が小さくなる。
【００１８】
＜ポリマーフィルター＞
本発明においては、ギアポンプとスタティックミキサーとの間にポリマーフィルターを用いることが好ましい。ポリマーフィルターとしては（メタ）アクリル系樹脂組成物をろ過するフィルターエレメント部と、溶融状態の（メタ）アクリル系樹脂組成物（溶融樹脂組成物）が導入及び排出されるハウジング部とからなることが好ましい。
フィルターエレメントとしては、ディスク型や筒型のものが挙げられるが、１エレメント当たりのろ過面積を大きくとれる筒型がコスト面で優れることから、筒型のものを用いることが好ましい。
筒型のフィルターエレメントは通常、外周面から流体をろ過するろ過部、ろ過された流体が流れる中空部、端部に存在し、前記中空部から流体を排出する排出部、及びフィルターエレメントの先端部を備える。筒型のフィルターエレメントとしては、例えばチューブタイプ、キャンドルタイプ等が挙げられ、中でも、キャンドルタイプのフィルターエレメントが好ましい。
キャンドルタイプのフィルターエレメントの形状に特に制限はなく、波型又はプリーツ型等が使用できる。前記プリーツ型におけるプリーツは、フィルターエレメントの半径方向に延びたものでもよいし、半径方向に対して斜めに延び、湾曲した断面形状又はアーチ型の断面形状を有する、いわゆるスパイラルプリーツであってもよい。
【００１９】
フィルターエレメントのろ過精度は、好ましくは５μｍ以上であり、より好ましくは８μｍ以上であり、そして、好ましくは５０μｍ以下であり、より好ましくは３０μｍ以下である。ろ過精度が前記範囲内であることにより、生産性と異物混入の抑制とのバランスを向上させることができる。特にろ過精度が前記下限値以上であることにより、フィルターエレメントに溶融状態の（メタ）アクリル系樹脂組成物を通過させる際に生じる剪断発熱による熱劣化を抑制できる。一方、ろ過精度が前記上限値以下であることにより、異物の効果的な除去が可能となる。
【００２０】
＜スタティックミキサー＞
本発明においては、圧力損失を小さくしつつ、内部に生じる層流により高粘度の流体（ペースト）を効率的に撹拌混合するためにスタティックミキサーを用いるが、本発明においてはスタティックミキサーのエレメント数（単位混合要素の数）を５〜３０とする。エレメント数が前記下限値未満であると、（メタ）アクリル系樹脂組成物の温度の均一性や、各配合成分の均一性が低下する。また、エレメント数が前記上限値を超えるとエレメントの表面積が増え、劣化した樹脂がエレメント表面に付着することでフィルムの品質低下につながる。これらの観点から、前記エレメント数は、好ましくは６以上であり、より好ましくは８以上であり、更に好ましくは１１以上であり、そして、好ましくは２８以下であり、より好ましくは２５以下であり、更に好ましくは２０以下である。
エレメントの配置は、管内に四角形状の板を右方向に１８０゜ねじり曲げて構成した右エレメントと、管内に四角形状の板を左方向に１８０゜ねじり曲げて構成した左エレメントとを交互に配置することが好ましい。各エレメントの配置を上記のようにすることにより剪断を抑制しつつ効果的に混合できる。
【００２１】
本発明のスタティックミキサーのエレメント１つあたりの長さＬｅは、実施するスケールにもよるが、（メタ）アクリル系樹脂組成物の滞留による熱劣化を抑制する観点から、好ましくは３０ｍｍ以上であり、より好ましくは４０ｍｍ以上であり、そして、好ましくは１６０ｍｍ以下であり、より好ましくは１００ｍｍ以下である。また、同様の観点から、スタティックミキサーのエレメント１つあたりの径Ｄｅは、好ましくは２５ｍｍ以上であり、より好ましくは３０ｍｍ以上であり、そして、好ましくは１１０ｍｍ以下であり、より好ましくは８０ｍｍ以下である。
更に、本発明のスタティックミキサーのエレメント１つあたりの長さＬｅと径Ｄｅとの比Ｌｅ／Ｄｅは、（メタ）アクリル系樹脂組成物の滞留による熱劣化を抑制する観点から、好ましくは１．２以上であり、より好ましくは１．３以上であり、そして、好ましくは１．８以下であり、より好ましくは１．７以下である。
【００２２】
スタティックミキサーは全エレメントを連続して接続する必要はなく、複数の管に分割して接続してもよいが、分割数を多くするとスタティックミキサーによる混合効果が低下するため、少なくとも５つのエレメントは連続して設置することが望ましい。
【００２３】
スタティックミキサーが内部に配置された管を通過する直前の（メタ）アクリル系樹脂組成物の温度（ＴＳＢ）及び通過直後の（メタ）アクリル系樹脂組成物の温度（ＴＳＡ）は、使用する（メタ）アクリル系樹脂組成物のガラス転移温度にもよるが、それぞれ好ましくは２３０℃以上であり、より好ましくは２５０℃以上であり、そして、好ましくは３００℃以下であり、より好ましくは２８０℃以下である。（メタ）アクリル系樹脂組成物の温度を前記下限値以上にすることにより、（メタ）アクリル系樹脂組成物の粘度が小さくなりスタティックミキサー部での圧力損失を小さくすることができる。一方、（メタ）アクリル系樹脂組成物の温度を前記上限値以下にすることにより、せん断発熱による樹脂の分解を抑制することが可能になる。ＴＳＡは（ＴＳＢ−５）℃以上ＴＳＢ℃以下であることが好ましく、（ＴＳＢ−３）℃以上ＴＳＢ℃以下であることがより好ましく、（ＴＳＢ−１）℃以上ＴＳＢ℃以下であることがさらに好ましく、ＴＳＡとＴＳＢとが同じであってもよい。
【００２４】
スタティックミキサーは、前記ポリマーフィルターと後記するＴダイとの間に配置され、（メタ）アクリル系樹脂組成物の温度分布を均一にする観点から、スタティックミキサーが内部に配置された管の出口からＴダイの入口までの距離は、好ましくは２．０ｍ以下であり、より好ましくは１．８ｍ以下であり、更に好ましくは１．５ｍ以下である。なお、スタティックミキサーが内部に配置された管の出口からＴダイの入口までの距離は通常０．３ｍ以上である。スタティックミキサーが内部に配置された管の出口からＴダイの入口までの距離が前記上限値以下であることにより、スタティックミキサーによって均一化された温度分布を維持したまま製膜することが可能になる。
【００２５】
本発明は、前記スタティックミキサーが内部に配置された管を加温することを特徴とする。これにより、（メタ）アクリル系樹脂組成物の温度分布を均一化でき、均一な膜厚を有するフィルムを製膜しやすくなる。
管を加温する方法は、管がムラなく加温される方法であれば特に制限はないが、管にヒーターを巻き付ける方法、加温機能を有する管を用いる方法等が挙げられ、これらの中でも、（メタ）アクリル系樹脂組成物の温度分布を均一化しやすく、製造装置の構築容易性の観点から、管にヒーターを巻き付ける方法が好ましい。
【００２６】
本発明において用いることができる管としては、例えば、銅製、ステンレス製等であって、内径が好ましくは２５〜１１０ｍｍであり、より好ましくは３０〜５０ｍｍであるものが挙げられる。なお、管の内径は内部に配置するスタティックミキサーの直径に応じて適宜変更することができる。
【００２７】
管の加温温度は、原料樹脂組成物となる（メタ）アクリル系樹脂組成物のガラス転移温度にもよるが、好ましくは２３０℃以上であり、より好ましくは２５０℃以上であり、そして、好ましくは３００℃以下であり、より好ましくは２８０℃以下である。加温温度を前記下限値以上にすることにより、（メタ）アクリル系樹脂組成物の粘度が小さくなり圧力損失を小さくすることができる。一方、加温温度を前記上限値以下にすることにより、樹脂の分解を抑制することが可能になる。
また、前記管の内部の温度（スタティックミキサー部における熱可塑性樹脂組成物の温度）と前記管の加温温度との差は、３℃以下であることが好ましく、２℃以下であることがより好ましく、１℃以下であることがさらに好ましい。
【００２８】
＜Ｔダイ＞
本発明においては、マニホールドダイ、フィッシュテールダイ、及びコートハンガーダイ等のＴダイを用いることができる。なお、膜厚を安定化させるため、製膜したフィルムの厚みを測定して、リップ開度のボルトを自動で調整する機構を備える自動調整ダイを用いることが好ましい。
【００２９】
本発明において、ダイからの吐出量Ｑは、ダイサイズにもよるが、好ましくは１００〜１，０００ｋｇ／時間であり、より好ましくは１００〜８００ｋｇ／時間であり、更に好ましくは１００〜７００ｋｇ／時間である。
【００３０】
ダイリップクリアランスＬは、膜厚精度を高め、またダイラインの少ないフィルムを得やすくする観点から、好ましくは０．２〜２．０ｍｍであり、より好ましくは０．３〜１．０ｍｍである。
ダイリップ幅Ｗは、ダイリップクリアランスＬと同様の観点から、好ましくは３００〜４，０００ｍｍであり、より好ましくは１，０００〜３，５００ｍｍであり、更に好ましくは１，５００〜３，２００ｍｍである。
【００３１】
本発明において、溶融状態の（メタ）アクリル系樹脂組成物がダイから押出される速度（Ｖ１）は、好ましくは０．４〜２４ｍ／分であり、より好ましくは０．８〜２１ｍ／分であり、更に好ましくは１．１〜１８ｍ／分である。
なお、Ｖ１は以下のとおり定義される。
Ｖ１（ｍ／分）＝ Ｑ ÷ ６０ ÷ Ｄ ÷ （Ｌ× Ｗ）× １０００      式（２）
式（２）中、Ｑ（ｋｇ／時間）はダイからの吐出量、Ｄは樹脂組成物の密度（ｇ／ｃｍ３）、Ｌ（ｍｍ）はダイリップクリアランス、Ｗ（ｍｍ）はダイリップ幅を示す。
【００３２】
また、本発明において前記フィルムの引取り速度（Ｖ２）は、好ましくは５〜８０ｍ／分であり、より好ましくは１０〜５０ｍ／分であり、更に好ましくは１５〜３０ｍ／分である。Ｖ１とＶ２がそれぞれ前記範囲内であることによって、製膜速度を高くした場合であってもより膜厚精度に優れた（メタ）アクリル系樹脂フィルムを得ることが可能となる。
フィルムの引き取り速度（Ｖ２）は、ダイから吐出された溶融物を最初に引き取る金属ロールの直径及び回転数から算出した速度とすることができる。
【００３３】
本発明においては、均一な膜厚のフィルムを得る観点から、前記Ｔダイ吐出口から５ｃｍ下の位置にて測定した前記（メタ）アクリル系樹脂組成物のメルトカーテンの温度について、前記メルトカーテン中央部の温度（Ｔ１）に対する、前記メルトカーテンの両端部から１００ｍｍ中央側の温度のうちＴ１との差の絶対値が大きい方の温度（Ｔ２）の比率［〔（Ｔ２）／（Ｔ１）〕×１００］が９５〜１０５％であることが好ましい。ダイから吐出した直後のフィルムの幅方向の温度が均一であると、均一なフィルムを得やすくなる。この観点から、前記比率は、より好ましくは９６％以上であり、そして、好ましくは１０３％以下であり、より好ましくは１０１％以下である。
【００３４】
＜ロール＞
本発明においては、（メタ）アクリル系樹脂フィルムの表面平滑性及び膜厚精度を向上させる観点から、押出された溶融物を、好ましくは金属製の鏡面ロール又は鏡面ベルトを用いて引き取り、挟圧することが好ましい。金属製の鏡面ロールとしては、金属弾性ロールや金属剛体ロール等が挙げられるが、（メタ）アクリル系樹脂フィルムの表面平滑性を向上させる観点から、金属弾性ロールと金属剛体ロールを組み合わせて用いることが好ましい。
鏡面ロール又は鏡面ベルトを用いる場合、その線圧は、（メタ）アクリル系樹脂フィルムの表面平滑性を向上させる観点から、好ましくは５Ｎ／ｍｍ以上であり、より好ましく１０Ｎ／ｍｍ以上であり、更に好ましくは１５Ｎ／ｍｍ以上である。また、線圧は通常４５Ｎ／ｍｍ以下である。
また、鏡面ロール又は鏡面ベルトを用いる場合、その表面温度は、（メタ）アクリル系樹脂フィルムの表面平滑性、ヘーズ及び外観等を向上させる観点から、好ましくは５０〜１３０℃であり、より好ましくは６０〜１００℃である。
【００３５】
＜（メタ）アクリル系樹脂組成物＞
本発明に用いる（メタ）アクリル系樹脂組成物は、２７０℃、せん断速度６１／秒における溶融粘度が２００〜２，０００Ｐａ・ｓである。
２７０℃、せん断速度６１／秒における溶融粘度が前記下限値未満である場合、粘度が低すぎることによって製膜性が低下する可能性がある。一方、前記上限値を超えることにより、十分に混合することができず温度分布が均一にならず、結果として膜厚ムラが発生しやすくなる。これらの観点から、２７０℃、せん断速度６１／秒における溶融粘度は、好ましくは３００Ｐａ・ｓ以上であり、より好ましくは４００Ｐａ・ｓ以上であり、更に好ましくは５００Ｐａ・ｓ以上であり、そして、好ましくは１，５００Ｐａ・ｓ以下であり、より好ましくは１，３００Ｐａ・ｓ以下であり、更に好ましくは１，０００Ｐａ・ｓ以下である。
２７０℃、せん断速度６１／秒における溶融粘度は、実施例に記載の方法により測定することができる。
【００３６】
本発明に用いる（メタ）アクリル系樹脂組成物のガラス転移温度は、好ましくは９５℃以上であり、より好ましくは１００℃以上であり、更に好ましくは１０５℃以上である。ガラス転移温度が前記範囲内であることによって（メタ）アクリル系樹脂フィルムの膜厚精度が更に向上する。本発明に用いる（メタ）アクリル系樹脂組成物のガラス転移温度は通常１３０℃以下である。
（メタ）アクリル系樹脂組成物のガラス転移温度は、ＪＩＳ  Ｋ７１２１：２０１２に準拠して実施例に記載の方法で測定することができる。
また、ガラス転移温度が複数存在する場合、そのうちの最も高い値を（メタ）アクリル系樹脂組成物のガラス転移温度とする。
【００３７】
〔（メタ）アクリル系樹脂（Ａ）〕
本発明に用いる（メタ）アクリル系樹脂組成物は、少なくとも（メタ）アクリル系樹脂（Ａ）を含む。（メタ）アクリル系樹脂（Ａ）としては特に制限はないが、メチルメタクリレートに由来する構造単位と、必要に応じてアクリル酸エステルに由来する構造単位とを含有することが好ましい。（メタ）アクリル系樹脂（Ａ）に用いることができるアクリル酸エステルとしては、メチルアクリレート、エチルアクリレート、ｎ−プロピルアクリレート、イソプロピルアクリレート、ｎ−ブチルアクリレート、イソブチルアクリレート、ｓ−ブチルアクリレート、ｔ−ブチルアクリレート、アミルアクリレート、イソアミルアクリレート、ｎ−へキシルアクリレート、２−エチルへキシルアクリレート、ペンタデシルアクリレート、ドデシルアクリレート、シクロへキシルアクリレート、ノルボルネニルアクリレート、イソボニルアクリレート、ベンジルアクリレート、フェノキシエチルアクリレート、２−ヒドロキシエチルアクリレート、２−エトキシエチルアクリレート、グリシジルアクリレート、アリルアクリレート、フェニルアクリレート等を挙げることができる。これらのうち、アルキル基の炭素数が１〜６であるアルキルアクリレートが好ましい。
【００３８】
（メタ）アクリル系樹脂（Ａ）中のメチルメタクリレートに由来する構造単位の量は、（メタ）アクリル系樹脂フィルムの機械強度を向上させる観点から、好ましくは８５〜１００質量％であり、より好ましくは９０〜１００質量％であり、更に好ましくは９５〜１００質量％であり、より更に好ましくは９９〜１００質量％である。
また、（メタ）アクリル系樹脂（Ａ）中のアクリル酸エステルに由来する構造単位の含有量は、（メタ）アクリル系樹脂フィルムの膜厚精度を向上させる観点から、（メタ）アクリル系樹脂（Ａ）中に、好ましくは０〜１５質量％であり、より好ましくは０〜１０質量％であり、さらに好ましくは０〜５質量％であり、特に好ましくは０〜１質量％である。
【００３９】
（メタ）アクリル系樹脂（Ａ）の重量平均分子量は６０，０００〜１５０，０００であることが好ましい。重量平均分子量が前記下限値以上であると機械物性が高くなり、前記上限値以下であると加工性が向上する。重量平均分子量は、前記観点から、より好ましくは７０，０００〜１２０，０００であり、更に好ましくは８０，０００〜１００，０００である。
（メタ）アクリル系樹脂（Ａ）の重量平均分子量は実施例に記載の方法で測定することができる。
【００４０】
前記（メタ）アクリル系樹脂（Ａ）の製造方法は特に制限されず、例えば、ラジカル重合法、アニオン重合法等の公知の重合法によって製造することができる。製造条件に特に制限はなく、重合温度、重合時間、連鎖移動剤の種類や量、重合開始剤の種類や量等を適宜調整することにより所望の（メタ）アクリル系樹脂（Ａ）を得ることができる。
【００４１】
本発明に用いる（メタ）アクリル系樹脂組成物中の（メタ）アクリル系樹脂（Ａ）の含有量は、（メタ）アクリル系樹脂フィルムの透明性を向上させる観点から、好ましくは６０質量％以上であり、より好ましくは７０質量％以上であり、更に好ましくは７５質量％以上である。
【００４２】
〔多層構造を有するアクリル系重合体（Ｂ）〕
本発明に用いる（メタ）アクリル系樹脂組成物は、多層構造を有するアクリル系重合体（Ｂ）を含有してもよい。
多層構造を有するアクリル系重合体（Ｂ）は、多層構造を有するものであれば特に制限はなく、例えば、コアシェル多層構造を有するアクリル系重合体を挙げることができる。また、多層構造を構成する層の数に特に制限はなく、２層でも３層以上でもよい。
これらの中でも、（メタ）アクリル系樹脂フィルムの耐衝撃性を向上させる観点から、コアシェル多層構造を有するアクリル系弾性重合体であることが好ましく、より具体的には、コア（内層）、インナーシェル（中間層）、及びアウターシェル（外層）の３層からなるコアシェル多層構造を有するアクリル系弾性重合体が好ましい。本発明において、３層からなるコアシェル多層構造を有するアクリル系重合体とは、コアとインナーシェル、インナーシェルとアウターシェルが各々異なる重合体で構成されたものを指す。
なお、前記の３層からなるコアシェル多層構造を有するアクリル系重合体は、これを含む（メタ）アクリル系樹脂組成物を混合した場合に、前記アウターシェルの全部又は一部が（メタ）アクリル系樹脂（Ａ）と融着、合一してマトリックスを形成し、該マトリックスがコアとインナーシェルの２層からなるコアシェル粒子を含有するようになる。
【００４３】
以下、コア（内層）、インナーシェル（中間層）、及びアウターシェル（外層）の３層からなるコアシェル多層構造を有するアクリル系重合体について詳細に説明する。なお、コアを構成する重合体を「重合体（ａ）」、インナーシェルを構成する重合体を「重合体（ｂ）」、及びアウターシェルを構成する重合体を「重合体（ｃ）」として説明する。
【００４４】
（重合体（ａ）：コアを構成する重合体）
重合体（ａ）は、メチルメタクリレートに由来する構造単位、アルキルアクリレートに由来する構造単位、グラフト化剤に由来する構造単位、及び必要に応じて架橋剤に由来する構造単位を含む重合体であることが好ましい。なお、本発明においてグラフト化剤とは、異なる重合性基を２個以上有する単量体を意味し、架橋剤とは、同種の重合性基を２個以上有する単量体（ただし、前記グラフト化剤を除く）を意味する。
【００４５】
重合体（ａ）に用いるアルキルアクリレートに特に制限はないが、アルキル基の炭素数が好ましくは１〜８であり、より好ましくは１〜６である。アルキルアクリレート中のアルキル基の炭素数が前記範囲内であることによって、多層構造を有するアクリル系重合体（Ｂ）の耐熱分解性が向上すると共に（メタ）アクリル系樹脂フィルムの耐温水白化性や耐沸水白化性が向上する。具体的なアルキルアクリレートとしては、メチルアクリレート、エチルアクリレート、ｎ−プロピルアクリレート、ｎ−ブチルアクリレート、ｓ−ブチルアクリレート、ｔ−ブチルアクリレート、ｎ−ブチルメチルアクリレート、ｎ−ヘプチルアクリレート、２−エチルヘキシルアクリレート、ｎ−オクチルアクリレート等が挙げられる。これらは１種単独で又は２種以上を組み合わせて用いることができる。
これらの中でも前記の観点から、メチルアクリレートが特に好ましい。
【００４６】
重合体（ａ）は、重合体（ａ）と重合体（ｂ）とを化学的に結合させることを目的として、また、重合体（ａ）の架橋構造の形成を補助することを目的として、グラフト化剤に由来する構造単位を含むことが好ましい。
重合体（ａ）に用いるグラフト化剤としては、例えば、アリルメタクリレート、アリルアクリレート、モノ−又はジ−アリルマレエート、モノ−又はジ−アリルフマレート、クロチルアクリレート、及びクロチルメタクリレート等を挙げることができる。これらのグラフト化剤は、１種単独で又は２種以上を組み合わせて用いることができる。
これらの中でも、重合体（ａ）と重合体（ｂ）との間の結合能を向上させ、（メタ）アクリル系樹脂フィルムの耐応力白化性及び透明性を向上させる観点から、アリルメタクリレートが好ましい。
【００４７】
重合体（ａ）は、重合体（ａ）中で架橋構造を形成することを目的として、また、重合体（ａ）と重合体（ｂ）との間でグラフト構造を形成することを目的として、架橋剤に由来する構造単位を含んでいてもよい。
重合体（ａ）に用いる架橋剤としては、例えば、ジアクリル化合物、ジメタクリル化合物、ジアリル化合物、ジビニル化合物、ジエン化合物、トリビニル化合物等が挙げられる。より具体的には、エチレングリコールジ（メタ）アクリレート、ブチレングリコールジ（メタ）アクリレート、プロピレングリコールジ（メタ）アクリレート、ポリエチレングリコールジ（メタ）アクリレート、ジビニルベンゼン、トリビニルベンゼン、エチレングリコールジアリルエーテル、プロピレングリコールジアリルエーテル、ブタジエン等を挙げることができる。これらの架橋剤は、１種単独で又は２種以上を組み合わせて用いることができる。
【００４８】
重合体（ａ）におけるメチルメタクリレートに由来する構造単位の量は、重合体（ａ）の全構造単位中に、好ましくは４０〜９８．９９質量％であり、より好ましくは４５〜９６．９質量％である。メチルメタクリレートに由来する構造単位の量が前記下限値以上であることによって（メタ）アクリル系樹脂フィルムの耐候性が向上し、前記上限値以下であることによって（メタ）アクリル系樹脂フィルムの耐衝撃性が向上する。
【００４９】
重合体（ａ）におけるアルキルアクリレートに由来する構造単位の量は、重合体（ａ）の全構造単位中に、好ましくは１〜５９質量％であり、より好ましくは３〜５５質量％である。アルキルアクリレートに由来する構造単位の量が前記下限値以上であることによって多層構造を有するアクリル系重合体（Ｂ）の耐熱分解性が向上し、前記上限値以下であることによって（メタ）アクリル系樹脂フィルムの耐温水白化性や耐沸水白化性が向上する。
【００５０】
重合体（ａ）におけるグラフト化剤に由来する構造単位の量は、重合体（ａ）の全構造単位中に、好ましくは０．０１〜１質量％であり、より好ましくは０．１〜０．５質量％である。グラフト化剤に由来する構造単位の量が前記下限値以上であることによって、重合体（ａ）と重合体（ｂ）との結合力が向上し、また前記上限値以下であることによって（メタ）アクリル系樹脂フィルムの耐衝撃性が向上する。
【００５１】
重合体（ａ）における架橋剤に由来する構造単位の量は、重合体（ａ）の全構造単位中に、好ましくは０〜０．５質量％であり、より好ましくは０〜０．２質量％である。架橋剤に由来する構造単位の量が前記範囲内であることによって（メタ）アクリル系樹脂フィルムの耐衝撃性が向上する。
【００５２】
重合体（ａ）及び後述する重合体（ｂ）は、アセトン等の溶媒に不溶なもの、すなわち、グラフト化されたものであることが好ましい。重合体（ａ）及び重合体（ｂ）がグラフト化されたものであると、後述する重合体（ｃ）のマトリックス中に重合体（ａ）及び重合体（ｂ）が２層構造の粒子として存在するようになり、（メタ）アクリル系樹脂フィルムの耐衝撃性を向上させるため好ましい。
【００５３】
（重合体（ｂ）：インナーシェルを構成する重合体）
重合体（ｂ）は、アルキルアクリレートに由来する構造単位、グラフト化剤に由来する構造単位、及び必要に応じて芳香族ビニル化合物に由来する構造単位、架橋剤に由来する構造単位を含む重合体であることが好ましい。
【００５４】
重合体（ｂ）に用いるアルキルアクリレートとしては、前記重合体（ａ）で例示したアルキルアクリレートを挙げることができ、多層構造を有するアクリル系重合体（Ｂ）の耐熱分解性が向上すると共に（メタ）アクリル系樹脂フィルムの耐温水白化性や耐沸水白化性を向上させる観点から、ｎ−ブチルアクリレートが特に好ましい。
【００５５】
重合体（ｂ）に用いる芳香族ビニル化合物としては、スチレン、α−メチルスチレン、ｐ−メチルスチレン、ｍ−メチルスチレン等の芳香族ビニル化合物を挙げることができ、多層構造を有するアクリル系重合体（Ｂ）の耐熱分解性を向上させる観点から、スチレンが好ましい。
【００５６】
また、重合体（ｂ）に用いるグラフト化剤としては、前記重合体（ａ）で例示したグラフト化剤を挙げることができ、重合体（ａ）と重合体（ｂ）との間の結合能を向上させ、（メタ）アクリル系樹脂フィルムの耐応力白化性及び透明性を向上させる観点から、アリルメタクリレートが好ましい。
【００５７】
重合体（ｂ）に用いる架橋剤としては、前記重合体（ａ）で例示した架橋剤を挙げることができ、重合体（ｂ）中で架橋構造を形成する観点、及び重合体（ａ）と重合体（ｂ）との間で架橋構造を形成する観点から、ジアクリル化合物、ジメタクリル化合物、ジアリル化合物、ジビニル化合物等が好ましい。
【００５８】
重合体（ｂ）におけるアルキルアクリレートに由来する構造単位の量は、重合体（ｂ）の全構造単位中に、好ましくは７０〜９９．５質量％であり、より好ましくは８０〜９９質量％である。アルキルアクリレートに由来する構造単位が前記下限値以上であることによって（メタ）アクリル系樹脂フィルムの耐衝撃性が向上し、前記上限値以下であることによって（メタ）アクリル系樹脂フィルムの耐応力白化性及び透明性が向上する。
【００５９】
重合体（ｂ）における芳香族ビニル化合物に由来する構造単位の量は、重合体（ｂ）の全構造単位中に、好ましくは０〜２９質量％であり、より好ましくは０〜２０質量％である。メチルメタクリレートに由来する構造単位の量が前記範囲内であることによって（メタ）アクリル系樹脂フィルムの透明性が向上する。
【００６０】
重合体（ｂ）におけるグラフト化剤に由来する構造単位の量は、重合体（ｂ）の全構造単位中に、好ましくは０．５〜５質量％であり、より好ましくは１〜４質量％である。グラフト化剤に由来する構造単位の量が前記下限値以上であることによって（メタ）アクリル系樹脂フィルムの耐応力白化性が向上する。一方、前記上限値以下であることによって（メタ）アクリル系樹脂フィルムの耐衝撃性が向上する。
【００６１】
重合体（ｂ）における架橋剤に由来する構造単位の量は、重合体（ｂ）の全構造単位中に、好ましくは０〜５質量％であり、より好ましくは０〜２質量％である。架橋剤に由来する構造単位の量が前記範囲内であることによって（メタ）アクリル系樹脂フィルムの耐衝撃性が向上する。
【００６２】
本発明において、重合体（ｂ）は、重合体（ａ）及び重合体（ｃ）よりも軟らかいことが好ましい。重合体（ｂ）が、重合体（ａ）及び重合体（ｃ）よりも軟らかいことによって耐衝撃性が向上する。
【００６３】
（重合体（ｃ）：アウターシェルを構成する重合体）
重合体（ｃ）は、メチルメタクリレートに由来する構造単位、及びアルキルアクリレートに由来する構造単位を含む重合体であることが好ましい。
重合体（ｃ）に用いるアルキルアクリレートとしては、前記重合体（ａ）で例示したアルキルアクリレートを挙げることができ、多層構造を有するアクリル系重合体（Ｂ）の耐熱分解性が向上すると共に（メタ）アクリル系樹脂フィルムの耐温水白化性や耐沸水白化性を向上させる観点から、メチルアクリレートが特に好ましい。
【００６４】
重合体（ｃ）におけるメチルメタクリレートに由来する構造単位の量は、重合体（ｃ）の全構造単位中に、好ましくは８０〜９９質量％であり、より好ましくは８５〜９８質量％である。メチルメタクリレートに由来する構造単位の量が前記下限値以上であることによって（メタ）アクリル系樹脂フィルムの耐応力白化性が向上する。一方、前記上限値以下であることによって（メタ）アクリル系樹脂フィルムの耐熱分解性が向上する。
【００６５】
重合体（ｃ）におけるアルキルアクリレートに由来する構造単位の量は、重合体（ｃ）の全構造単位中に、好ましくは１〜１９質量％であり、より好ましくは２〜１５質量％である。アルキルアクリレートに由来する構造単位の量が前記下限値以上であることによって多層構造を有するアクリル系重合体（Ｂ）の耐熱分解性が向上し、前記下限値以上であることによって（メタ）アクリル系樹脂フィルムの耐応力白化性が向上する。
【００６６】
重合体（ｃ）はアセトン等の溶剤に可溶なものであること、すなわち、架橋されていないことが好ましい。重合体（ｃ）が架橋されていない場合、重合体（ａ）、重合体（ｂ）及び重合体（ｃ）からなる多層構造を有するアクリル系重合体（Ｂ）を用いた際に、重合体（ｃ）がマトリックスを形成し、その中に重合体（ａ）及び重合体（ｂ）からなる粒子が存在するようになり、（メタ）アクリル系樹脂フィルムの製造容易性が向上する。
【００６７】
（重合体（ａ）、重合体（ｂ）及び重合体（ｃ）の質量比）
多層構造を有するアクリル系重合体（Ｂ）中の重合体（ａ）の量は、好ましくは１〜５０質量％であり、より好ましくは５〜４５質量％であり、更に好ましくは１０〜４０質量％である。重合体（ａ）の量が前記下限値以上であることによって（メタ）アクリル系樹脂フィルムの熱安定性及び生産性が向上する。一方、重合体（ａ）の量が前記上限値以下であることによって（メタ）アクリル系樹脂フィルムの耐衝撃性及び柔軟性が向上する。
【００６８】
多層構造を有するアクリル系重合体（Ｂ）中の重合体（ｂ）の量は、好ましくは２０〜６０質量％であり、より好ましくは２５〜５５質量％であり、更に好ましくは３０〜５０質量％である。重合体（ｂ）の量が前記下限値以上であることによって（メタ）アクリル系樹脂フィルムの熱安定性及び生産性が向上する。一方、重合体（ｂ）の量が前記上限値以下であることによって（メタ）アクリル系樹脂フィルムの耐衝撃性及び柔軟性が向上する。
【００６９】
多層構造を有するアクリル系重合体（Ｂ）中の重合体（ｃ）の量は、好ましくは５〜４０質量％であり、より好ましくは１０〜３５質量％であり、更に好ましくは１５〜３０質量％である。重合体（ｃ）の量が前記下限値以上であることによって多層構造を有するアクリル系重合体（Ｂ）の流動性及び（メタ）アクリル系樹脂フィルムの成形性が向上する。重合体（ｃ）の量が前記上限値以下であることによって（メタ）アクリル系樹脂フィルムの耐衝撃性及び耐応力白化性が向上する。
【００７０】
（多層構造を有するアクリル系重合体（Ｂ）の製造方法）
本発明に用いられる多層構造を有するアクリル系重合体（Ｂ）の製造方法に特に制限はないが、例えば国際公開第２０１４／１６７８６８号、国際公開第２０１７／２０４２４３号に記載の方法で製造することができる。
【００７１】
多層構造を有するアクリル系重合体（Ｂ）の平均粒子径は、好ましくは０．０１μｍ以上であり、より好ましくは０．０４μｍ以上であり、更に好ましくは０．０５μｍ以上であり、特に好ましくは０．０７μｍ以上であり、好ましくは０．３５μｍ以下であり、より好ましくは０．３０μｍ以下である。平均粒子径が大きすぎると（メタ）アクリル系樹脂フィルムの耐応力白化性は低下する傾向がある。平均粒子径は、光散乱法に基づいて実施例に記載の方法により求められる。
【００７２】
多層構造を有するアクリル系重合体（Ｂ）の含有量は、（メタ）アクリル系樹脂フィルムの機械強度と加工性とを向上させる観点から、（メタ）アクリル系樹脂１００質量部に対して好ましくは５〜５０質量部であり、より好ましくは１０〜４０質量部であり、更に好ましくは１５〜３０質量部である。
【００７３】
＜任意成分＞
本発明に用いる（メタ）アクリル系樹脂組成物は、必要に応じて紫外線吸収剤、酸化防止剤、光安定剤、可塑剤、高分子加工助剤、滑剤、染料、顔料等の公知の添加剤を含んでいてもよい。
（メタ）アクリル系樹脂組成物が添加剤を含有する場合、その含有量は（メタ）アクリル系樹脂組成物中に２０質量％以下であることが好ましい。
添加剤は、例えば、フィルム成形機内で溶融している（メタ）アクリル系樹脂組成物に添加してもよいし、ペレット化された（メタ）アクリル系樹脂組成物にドライブレンドしてもよいし、多層構造を有するアクリル系重合体（Ｂ）及び／又は（メタ）アクリル系樹脂をペレット化する際に添加してもよい（マスターバッチ法）。
【００７４】
本発明に用いる（メタ）アクリル系樹脂組成物は、紫外線吸収剤を含むことが好ましい。紫外線吸収剤としては、例えば２，２’−メチレンビス［４−（１，１，３，３−テトラメチルブチル）−６−（２Ｈ−ベンゾトリアゾール−２−イル）フェノール］を挙げることができる。紫外線吸収剤の含有量は、樹脂組成物の合計量１００質量部に対して、好ましくは０．０５〜５質量部である。
【００７５】
本発明に用いる（メタ）アクリル系樹脂組成物の製造方法に特に制限はなく、例えば、（メタ）アクリル系樹脂（Ａ）、多層構造を有するアクリル系重合体（Ｂ）、及び任意成分を公知の混合方法によって混合することにより製造することができる。
【００７６】
本発明によれば、例えば、膜厚２０〜２００μｍの（メタ）アクリル系樹脂フィルムを高い膜厚精度で得ることができる。（メタ）アクリル系樹脂フィルムのハンドリング性の向上やコストを低く抑える観点から、膜厚は、好ましくは２５〜１８０μｍであり、より好ましくは３０〜１５０μｍであり、さらに好ましくは４０〜８０μmである。膜厚が前記下限値以上であることによって剛性が高くなり、（メタ）アクリル系樹脂フィルムのハンドリング性が向上する。また、膜厚が前記上限値以下であることによって、（メタ）アクリル系樹脂フィルムの強度と製造コストとのバランスが向上する。
【００７７】
本発明によって得られる（メタ）アクリル系樹脂フィルムの膜厚の変動係数は、好ましくは１０％以下であり、より好ましくは５％以下であり、更に好ましくは３％以下であり、特に好ましくは１％以下である。膜厚の変動係数が前記上限値以下であることにより、膜厚ムラがない均一なフィルムとなる。
なお、本明細書において、（メタ）アクリル系樹脂フィルムの膜厚の変動係数とは、製造したフィルムについて、幅方向に等間隔で２００点測定を行いながら、ロール全幅、全長にわたって合計１００００点の膜厚を測定し、その測定値から算出した値であり、具体的には実施例に記載の方法にしたがって測定した値である。
【００７８】
本発明によって得られる（メタ）アクリル系樹脂フィルムの膜厚の最大値と最小値との差は、平均膜厚に対して、１０％以下であることが好ましく、８％以下であることがより好ましく、７％以下であることがさらに好ましい。この値が１０％以下であると力学物性や光学物性のムラが小さくなる。
【００７９】
本発明により得られる（メタ）アクリル系樹脂フィルムは、以下の各種用途に使用することができる。例えば、自動車内外装、パソコン内外装、携帯電話内外装、太陽電池内外装、太陽電池バックシート、道路標識、浴室設備、床材、道路透光板、ペアガラス用レンズ、採光窓、カーポート、照明カバー、建材用サイジング等の建築・建材分野、電子レンジ調理容器（食器）、家電製品のハウジング、玩具、サングラス、文房具等に使用することができる。また、転写箔シートを使用した成形品の代替用途としても使用できる。
また、光学用フィルムに好適であり、液晶用導光板、拡散板、バックシート、反射シート、偏光フィルム透明樹脂シート、位相差フィルム、光拡散フィルム、プリズムシート、光学的等方フィルム、偏光子保護フィルム、透明導電フィルム等の液晶ディスプレイ用フィルム等として液晶表示装置周辺；表面保護フィルム等の情報機器分野；有機ＥＬ用フィルムとして有機ＥＬ装置周辺等の公知の光学的用途に適用できる。
【実施例】
【００８０】
以下、実施例に基づき更に詳細に説明するが、本発明はこれらの実施例に限定されるものではない。なお、本実施例における測定方法等は以下のとおりである。
【００８１】
＜Ｔダイ吐出口から５ｃｍ下のメルトカーテンの温度＞
Ｔダイより吐出した樹脂組成物のロールによる狭圧開始前の垂れ流しの状態で、メルトカーテンより１ｍ離れた位置から赤外線サーモグラフィ（Ｒ３００ＳＲ、日本アビオニクス、放射率設置１．０）にて温度測定を実施した。赤外線サーモグラフィの視野角の都合により垂れ流している樹脂の全幅を５回に分けて撮影した。解析ソフト（ＩｎｆＲｅＣ  Ａｎａｌｙｚｅｒ、日本アビオニクス）により、撮影箇所の温度分布を解析した。Ｔダイの樹脂吐出口より５ｃｍ下の位置におけるメルトカーテンの温度について線状解析を実施し、メルトカーテン中央部の温度（Ｔ１）、メルトカーテンの両端部より１００ｍｍ中央側の温度のうちＴ１との差の絶対値が大きい方の温度（Ｔ２）を測定し、Ｔ１とＴ２の比率［〔（Ｔ２）／（Ｔ１）〕×１００］を求めた。
【００８２】
＜フィルムの膜厚測定＞
製膜し、搬送しているフィルムに対しβ線式膜厚計（サーモフィッシャー社製）にてβ線部をトラバースしながら測定した。幅方向に等間隔で２００点測定を行いながら、ロール全幅、全長にわたって合計１０，０００点の膜厚を測定した。１０，０００点の膜厚から、平均膜厚、標準偏差を下記の計算式より算出した。
平均膜厚：μ＝（Ｚ１＋Ｚ２＋…Ｚｎ）／ｎ
標準偏差：σ＝(１／ｎΣ(Ｚｎ−μ)２)０．５
変動係数（％）：ＣＶ＝σ／μ×１００
Ｚ１〜Ｚｎ：各膜厚データ、ｎ：データ数
【００８３】
＜重量平均分子量（Ｍｗ）＞
ＧＰＣ（ゲルパーミエーションクロマトグラフィー）により標準ポリスチレン換算分子量で求めた。測定装置及び条件は、以下のとおりである。
・装置        ：東ソー株式会社製ＧＰＣ装置「ＨＬＣ−８３２０」
・分離カラム  ：東ソー株式会社製「ＴＳＫｇｅｌ  ＳｕｐｅｒＭｕｌｔｉｐｏｒｅ  ＨＺＭ−Ｍ」と「ＳｕｐｅｒＨＺ４０００」を直結
・検出器      ：東ソー株式会社製「ＲＩ−８０２０」
・溶離液      ：テトラヒドロフラン
・溶離液流量  ：０．３５ｍｌ／分
・サンプル濃度：８ｍｇ／１０ｍｌ
・カラム温度  ：４０℃
【００８４】
＜ガラス転移温度（Ｔｇ）＞
ガラス転移温度は、ＪＩＳ  Ｋ７１２１：２０１２に準拠して測定した。すなわち、試料を２００℃まで一度昇温し、次いで室温まで冷却し、その後室温から２００℃までを１０℃／分で昇温させる条件にて、示差走査熱量測定法にてＤＳＣ曲線を測定し、２回目の昇温時に測定されるＤＳＣ曲線から求められる中間点ガラス転移温度を本発明におけるガラス転移温度とした。
【００８５】
＜多層構造を有するアクリル系重合体（Ｂ）の平均粒子径＞
多層構造を有するアクリル系重合体（Ｂ）の平均粒子径は、試料粒子を含むラテックスを水で２００倍に希釈し、レーザー回折散乱式粒子径分布測定装置（株式会社堀場製作所製、装置名「ＬＡ−９５０Ｖ２」）を用いて２５℃で係る希釈液を分析し、粒子径を測定した。この際、多層構造を有するアクリル系重合体（Ｂ）及び水の絶対屈折率をそれぞれ、１．４９００、１．３３３３とした。
【００８６】
＜溶融粘度＞
溶融粘度は、キャピログラフ（東洋精機製作所社製  型式１Ｄ、キャピラリー  直径１ｍｍ、長さ４０ｍｍ）を用いて、２７０℃、せん断速度６１／秒の条件で測定した。
【００８７】
＜製造例１：（メタ）アクリル系樹脂（Ａ）の製造＞
メチルメタクリレート９９．３質量部及びメチルアクリレート０．７質量部に重合開始剤〔２，２’−アゾビス（２−メチルプロピオニトリル）、水素引抜能：１％、１時間半減期温度：８３℃〕０．００８質量部、及び連鎖移動剤（ｎ−オクチルメルカプタン）０．２６質量部を加え、溶解させて３０００ｋｇの原料液を得た。
イオン交換水１００質量部、硫酸ナトリウム０．０３質量部、及びポリメタクリル酸カリウム０．４５質量部を混ぜ合わせて６０００ｋｇの混合液を得た。耐圧重合槽に、当該混合液と前記原料液（合計９０００ｋｇ）を仕込み、窒素雰囲気下で撹拌しながら、温度を７０℃にして重合反応を開始させた。重合反応開始後、３時間経過時に、温度を９０℃に上げ、撹拌を引き続き１時間行うことによりビーズ状共重合体が分散した液を得た。なお、重合槽壁面あるいは撹拌翼にポリマーが若干付着したが、泡立ちもなく、円滑に重合反応が進んだ。
得られた共重合体分散液を適量のイオン交換水で洗浄し、バケット式遠心分離機により、ビーズ状共重合体を取り出し、８０℃の熱風乾燥機で１２時間乾燥し、ビーズ状の（メタ）アクリル系樹脂（Ａ）を得た。
得られた（メタ）アクリル系樹脂（Ａ）は、メタクリル酸メチル単位の含有量が９９．３質量％、アクリル酸メチル単位の含有量が０．７質量％であり、重量平均分子量（Ｍｗ）が９２，０００、ガラス転移温度は１２０℃であった。
【００８８】
＜製造例２：多層構造を有するアクリル系重合体（Ｂ）の製造＞
以下の手順にしたがって、コア（内層）、インナーシェル（中間層）、及びアウターシェル（外層）の３層からなるコアシェル多層構造を有するアクリル系重合体（Ｂ）を製造した。
（１）内層の合成
撹拌機、温度計、窒素ガス導入管、単量体導入管及び還流冷却器を備えた反応器内に、イオン交換水１０５０質量部、ポリオキシエチレントリデシルエーテル酢酸ナトリウム０．３質量部及び炭酸ナトリウム０．７質量部（合計２１００ｋｇ）を仕込み、反応器内を窒素ガスで十分に置換した。次いで内温を８０℃にし、過硫酸カリウム０．２５質量部を投入し、５分間撹拌した。これに、メチルメタクリレート９５．４質量％、メチルアクリレート４．４質量％及びアリルメタクリレート０．２質量％からなる単量体混合物２４５質量部を６０分間かけて連続的に滴下した。滴下終了後、重合転化率が９８％以上になるように更に３０分間重合反応を行った。
【００８９】
（２）中間層の合成
次いで、同反応器内に、過硫酸カリウム０．３２質量部を投入して５分間撹拌した。その後、ｎ−ブチルアクリレート８０．５質量％、スチレン１７．５質量％及びアリルメタクリレート２質量％からなる単量体混合物３１５質量部を６０分間かけて連続的に滴下した。滴下終了後、重合転化率が９８％以上になるように更に３０分間重合反応を行った。
【００９０】
（３）外層の合成
次に、同反応器内に、過硫酸カリウム０．１４質量部を投入して５分間撹拌した。その後、メチルメタクリレート９５．２質量％、メチルアクリレート４．４質量％及びｎ−オクチルメルカプタン０．４質量％からなる単量体混合物１４０質量部を３０分間かけて連続的に滴下した。滴下終了後、重合転化率が９８％以上になるように更に６０分間重合反応を行った。
【００９１】
以上の操作によって、多層構造を有するアクリル系重合体（Ｂ）を含むラテックスを得た後、多層構造を有するアクリル系重合体（Ｂ）を含むラテックスを凍結して凝固させた。次いで水洗、及び乾燥して多層構造を有するアクリル系重合体（Ｂ）を得た。当該粒子の平均粒子径は０．２３μｍであった。
【００９２】
＜実施例１＞
図１の装置を用いて（メタ）アクリル系樹脂フィルムを作成した。具体的には、（メタ）アクリル系樹脂（Ａ）８０質量部と多層構造を有するアクリル系重合体（Ｂ）２０質量部および紫外線吸収剤としてアデカスタブＬＡ−３１（株式会社アデカ製）２質量部とをヘンシェルミキサーで混合し、２６０℃に設定されたスクリュー径５８ｍｍ、ベント付きの二軸押出機を用いて混合を行って（メタ）アクリル系樹脂組成物を得た。
この（メタ）アクリル系樹脂組成物を２６５℃に設定されたスクリュー径７５ｍｍ（ＬＳ／ＤＳ＝３４）、ベント付きの単軸押出機を用いて溶融状態とし、スタティックミキサー部（スタティックミキサーが内部に配置された管）の出口からＴダイの入口までの距離１ｍを経由した後、１７０ｋｇ／時間の吐出速度でリップ幅１８５０ｍｍ、リップクリアランス０．８ｍｍのＴダイよりフィルム状にして押出し、９０℃に設定した金属弾性ロールと９０℃に設定した金属剛体ロールにより、３０Ｎ／ｍｍの線圧で挟圧して、フィルムの引取り速度（ライン速度）２０ｍ／分で膜厚７５μｍ、全長２２００ｍの（メタ）アクリル系樹脂フィルムを得た。
【００９３】
ギアポンプは、平歯の外接ギアポンプ（株式会社東芝機械製）を使用し、入口圧力５ＭＰａで送り出した。
ポリマーフィルターはろ過精度１０μｍのキャンドルフィルターを４本並列に設置したものを用いた。
スタティックミキサーは、Ｌｅ／Ｄｅ＝１．５（Ｌｅ＝５７ｍｍ、Ｄｅ＝３８ｍｍ）の捻り羽根型エレメントを７個設置した。
また、スタティックミキサーを内部に配置した管（ステンレス製、内径３８ｍｍ）にヒーターを取り付け、スタティックミキサー設置部前後の設定温度が２６５℃、その後のダイまでの温度も２６５℃に設定して（メタ）アクリル系樹脂フィルムを製造した。製造したフィルムについて前記方法により、膜厚測定を行った。
【００９４】
［実施例２〜３、比較例１〜３］
実施例１において、スタティックミキサーのエレメント数、スタティックミキサーが内部に配置された管の加温の有無を表１に示す通りに変更したこと以外は実施例１と同様に（メタ）アクリル系樹脂フィルムを製膜した。評価結果を表１に示す。
【００９５】
【表１】
2020179600.tif 000003
【００９６】
本発明の（メタ）アクリル系樹脂フィルムの製造方法によれば、均一な膜厚を有する（メタ）アクリル系樹脂フィルムを製造することができる。
【符号の説明】
【００９７】
１  押出機
２  ギアポンプ
３  ポリマーフィルター
４  スタティックミキサー部
５  Ｔダイ
６、７  ロール
【図１】
2020179600.tif 000004